(57)【要約】本発明はエネルギー貯蔵材料分野に関し、具体的に電解液及び電気化学装置に関する。本発明の電解液は添加剤Ａ、添加剤Ｂと添加剤Ｃを含有する。添加剤Ａは式Ｉ−１、式Ｉ−２又は式Ｉ−３で示されるポリシアノ基含有６員窒素ヘテロ環化合物から選ばれる少なくとも１種であり、添加剤Ｂはスルホン酸エステル化合物から選ばれる少なくとも１種であり、添加剤Ｃはハロゲンで置換された環状カーボネート化合物から選ばれる少なくとも１種である。本発明の電気化学装置に電解液が含まれる。本発明の電解液は正極材料の表面活性を効果的にパッシベーションさせることで正極材料の電解液に対する酸化作用を抑圧し、電池のガス生成を効果的に抑圧可能であると同時に、黒鉛表面の触媒活性点に吸着してより安定なＳＥＩ膜を形成でき、副反応の発生を顕著的に減らす。本発明の電解液を用いる電気化学装置は優れた高温高圧でのサイクル性能と保存性能を有する。2019530959.tif 000035
2019530959.tif 000002
【特許請求の範囲】
【請求項１】
式Ｉ−１、式Ｉ−２又は式Ｉ−３で示されるポリシアノ基含有６員窒素ヘテロ環化合物から選ばれる少なくとも１種である添加剤Ａと、
【化１】
2019530959.tif 000028
［但し、Ｒ１、Ｒ２、Ｒ３、及びＲ４はそれぞれ独立に、水素、ハロゲン、置換あるいは無置換のＣ１〜Ｃ１２アルキル基、置換あるいは無置換のＣ１〜Ｃ１２アルコキシ基、置換あるいは無置換のＣ１〜Ｃ１２アミン基、置換あるいは無置換のＣ２〜Ｃ１２アルケニル基、置換あるいは無置換のＣ２〜Ｃ１２アルキニル基、置換あるいは無置換のＣ６〜Ｃ２６アリール基、及び、置換あるいは無置換のＣ４〜Ｃ１２ヘテロ環基から選ばれるものであり、
置換基はハロゲン、シアノ、Ｃ１〜Ｃ６アルキル基、Ｃ２〜Ｃ６アルケニル基、Ｃ１〜Ｃ６アルコキシ基から選ばれる少なくとも１種であり、
ｘ、ｙ、ｚはそれぞれ独立に、０〜８の整数から選ばれ、
ｍ、ｎ、ｋはそれぞれ独立に、０〜２の整数から選ばれ、好ましくは、ｍ、ｎ、ｋはそれぞれ独立に、１又は２から選ばれる。］
スルホン酸エステル化合物から選ばれる少なくとも１種である添加剤Ｂと、
ハロゲンで置換された環状カーボネート化合物から選ばれる少なくとも１種である添加剤Ｃと、を含むことを特徴とする電解液。
【請求項２】
Ｒ１、Ｒ２、Ｒ３、及びＲ４はそれぞれ独立に、水素、ハロゲン、置換あるいは無置換のＣ１〜Ｃ３直鎖または分岐鎖アルキル基、置換あるいは無置換のＣ５〜Ｃ７シクロアルキル基、置換あるいは無置換のＣ１〜Ｃ３アルコキシ基、置換あるいは無置換のＣ１〜Ｃ３アミン基、置換あるいは無置換のＣ２〜Ｃ３アルケニル基、置換あるいは無置換のＣ２〜Ｃ３アルキニル基、置換あるいは無置換のＣ６〜Ｃ８アリール基、及び、置換あるいは無置換のＣ４〜Ｃ７ヘテロ環基から選ばれるものであり、
置換基は、ハロゲンから選ばれる、ことを特徴とする請求項１に記載の電解液。
【請求項３】
式Ｉ−１において、Ｒ１及びＲ３は同一の基であり、好ましくは、Ｒ１、Ｒ３及びＲ４は同一の基であり、
式Ｉ−２において、Ｒ１、Ｒ２、Ｒ３及びＲ４のうち、少なくとも２つが同一の基であり、好ましくは、Ｒ１、Ｒ２、Ｒ３及びＲ４のうち、少なくとも３つが同一の基であり、
式Ｉ−３において、Ｒ１、Ｒ２及びＲ３のうち、少なくとも２つが同一の基である、ことを特徴とする請求項１又は２に記載の電解液。
【請求項４】
式Ｉ−１において、Ｒ１及びＲ３は水素であり、好ましくは、Ｒ１、Ｒ３及びＲ４はいずれも水素であり、
式Ｉ−２において、Ｒ１、Ｒ２、Ｒ３及びＲ４のうち、少なくとも２つが水素であり、好ましくは、Ｒ１、Ｒ２、Ｒ３及びＲ４のうち、少なくとも３つが水素であり、
式Ｉ−３において、Ｒ１、Ｒ２及びＲ３のうち、少なくとも２つが水素である、ことを特徴とする請求項３に記載の電解液。
【請求項５】
前記電解液における前記添加剤Ａの質量百分率は０．００１％〜１０％であり、好ましくは０．０１％〜６％であり、より好ましくは０．１％〜３．５％である、ことを特徴とする請求項１に記載の電解液。
【請求項６】
前記式Ｉ−１で示されるポリシアノ基含有６員窒素ヘテロ環化合物は下記化合物から選ばれる少なくとも１種であり、
【化２】
2019530959.tif 000029
前記式Ｉ−２で示されるポリシアノ基含有６員窒素ヘテロ環化合物は下記化合物から選ばれる少なくとも１種であり、
【化３】
2019530959.tif 000030
前記式Ｉ−３で示されるポリシアノ基含有６員窒素ヘテロ環化合物は下記化合物から選ばれる少なくとも１種である、ことを特徴とする請求項１に記載の電解液。
【化４】
2019530959.tif 000031
【請求項７】
前記スルホン酸エステル化合物は、スルトン化合物及びジスルホン酸エステル化合物から選ばれる少なくとも１種であり、
前記スルトン化合物は、式ＩＩ−１で示される化合物から選ばれる少なくとも１種であり、
【化５】
2019530959.tif 000032
［但し、Ｒ２１は、置換あるいは無置換のＣ１〜Ｃ６アルキレン基、置換あるいは無置換のＣ２〜Ｃ６アルケ二レン基から選ばれるものであり、置換基は、ハロゲン、Ｃ１〜Ｃ３アルキル基、Ｃ２〜Ｃ４アルケニル基から選ばれるものである。］
前記ジスルホン酸エステル化合物は、式ＩＩ−２で示される化合物から選ばれる少なくとも１種である、ことを特徴とする請求項１に記載の電解液。
【化６】
2019530959.tif 000033
［但し、Ｒ２２、Ｒ２３、Ｒ２４、Ｒ２５は、それぞれ独立に水素、ハロゲン、置換あるいは無置換のＣ１〜Ｃ１０アルキル基、置換あるいは無置換のＣ２〜Ｃ１０アルケニル基から選ばれるものであり、置換基は、ハロゲン、Ｃ１〜Ｃ３アルキル基、Ｃ２〜Ｃ４アルケニル基から選ばれるものである。］
【請求項８】
前記電解液における前記添加剤Ｂの質量百分率は０．１％〜１０％であり、好ましくは０．５％〜７％であり、より好ましくは１％〜４％である、ことを特徴とする請求項１または７に記載の電解液。
【請求項９】
ハロゲンで置換された環状カーボネート化合物は、式ＩＩＩで示される化合物から選ばれる少なくとも１種である、ことを特徴とする請求項１に記載の電解液。
【化７】
2019530959.tif 000034
［但し、Ｒ３１が、アルケニル基で置換されたＣ１〜Ｃ６アルキレン基、及び、置換あるいは無置換のＣ２〜Ｃ６アルケニレン基から選ばれるものであり、
置換基が、ハロゲン、Ｃ１〜Ｃ６アルキル基、及びＣ２〜Ｃ６アルケニル基から選ばれる少なくとも１種である。］
【請求項１０】
前記電解液における前記添加剤Ｃの質量百分率は０．１％〜１０％であり、好ましくは０．５％〜５％であり、より好ましくは１％〜４％である、ことを特徴とする請求項１に記載の電解液。
【請求項１１】
正極シートと、負極シートと、前記正極シートと前記負極シートとの間に配置されたセパレータと、電解液とを含む電気化学装置であって、
前記電解液は、請求項１〜１０のいずれか１項に記載の電解液である、ことを特徴とする電気化学装置。
【請求項１２】
前記電気化学装置はリチウムイオン二次電池、リチウム一次電池又はリチウムイオンキャパシタである、ことを特徴とする請求項１１に記載の電気化学装置。
【請求項１３】
前記電気化学装置がリチウムイオン二次電池である場合には、前記電気化学装置の充電カットオフ電圧が４．２Ｖ以上である、ことを特徴とする請求項１１に記載の電気化学装置。
【発明の詳細な説明】
【技術分野】
【０００１】
本願は、エネルギー貯蔵材料分野に関し、具体的に電解液及び電気化学装置に関する。
【背景技術】
【０００２】
リチウムイオン電池は、エネルギー密度が大きく、出力電力が高く、サイクル寿命が長く、環境への汚染が小さいなどの利点を備えるため、電気自動車及び民生用電気製品に広く応用される。現在、リチウムイオン電池に対して、高電圧、高出力、長サイクル寿命、長保存寿命、優れた安全性が望ましい。
【０００３】
従来のリチウムイオン電池中に、ヘキサフルオロリン酸リチウムを導電性リチウム塩とし、環状カーボネート及び／又は鎖状カーボネートを溶剤とする電解液系が広く使用されている。しかしながら、上記電解液系には欠点が沢山残されている。例えば、上記電解液系は、高電圧及び高温の条件下でのサイクル性能及び保存性能を向上させる必要がある。
【０００４】
上記のことに鑑みて本願発明を提出する。
【発明の概要】
【発明が解決しようとする課題】
【０００５】
上記課題を解決するために、出願人は鋭意研究した結果、電解液の添加剤としてポリシアノ基含有６員窒素ヘテロ環化合物とスルホン酸エステル化合物とを同時に添加することで、正極材料の表面活性を効果的にパッシベーションさせることによって該正極材料の電解液に対する酸化作用を抑圧し、電池のガス生成を効果的に抑圧することができ、同時に、黒鉛表面の触媒活性点に吸着してより安定なＳＥＩ膜を形成することによって副反応の発生を顕著的に減らし、電気化学装置の高温高圧下のサイクル性能と保存性能を向上させることを見出し、本願発明を完成するに至った。
【課題を解決するための手段】
【０００６】
本願発明は、式Ｉ−１、式Ｉ−２又は式Ｉ−３で示されるポリシアノ基含有６員窒素ヘテロ環化合物から選ばれる少なくとも１種である添加剤Ａと、スルホン酸エステル化合物から選ばれる少なくとも１種である添加剤Ｂと、ハロゲンで置換された環状カーボネート化合物から選ばれる少なくとも１種である添加剤Ｃとを含む電解液を提供することを目的とする。
【化１】
2019530959.tif 000003
［ただし、Ｒ１、Ｒ２、Ｒ３、及びＲ４はそれぞれ独立に、水素、ハロゲン、置換あるいは無置換のＣ１〜Ｃ１２アルキル基、置換あるいは無置換のＣ１〜Ｃ１２アルコキシ基、置換あるいは無置換のＣ１〜Ｃ１２アミン基、置換あるいは無置換のＣ２〜Ｃ１２アルケニル基、置換あるいは無置換のＣ２〜Ｃ１２アルキニル基、置換あるいは無置換のＣ６〜Ｃ２６アリール基、置換あるいは無置換のＣ４〜Ｃ１２ヘテロ環基から選ばれるものであり、
置換基はハロゲン、シアノ、Ｃ１〜Ｃ６アルキル基、Ｃ２〜Ｃ６アルケニル基、Ｃ１〜Ｃ６アルコキシ基から選ばれる少なくとも１種であり、
ｘ、ｙ、ｚはそれぞれ独立に、０〜８の整数から選ばれるものであり、
ｍ、ｎ、ｋはそれぞれ独立に、０〜２の整数から選ばれるものであり、好ましくは、ｍ、ｎ、ｋはそれぞれ独立に、１または２から選ばれるものである。］
【０００７】
本願はさらに、正極シートと、負極シートと、前記正極シートと前記負極シートとの間に配置されたセパレータと、本願発明の電解液とを含む電気化学装置を提供することを目的とする。
【０００８】
本願発明は少なくとも下記の有益な効果がある。
【０００９】
本願における電解液は、添加剤としてポリシアノ基含有６員窒素ヘテロ環化合物とスルホン酸エステル化合物を同時に添加することで、正極材料の表面活性を効果的にパッシベーションさせることによって正極材料の電解液に対する酸化作用を抑圧し、電池のガス生成を効果的に抑圧することができる。同時に、黒鉛表面の触媒活性点に吸着してより安定なＳＥＩ膜を形成することによって電解液の還元分解を顕著的に減らして、負極の副反応の発生を減少することができる。
【００１０】
本願発明の電解液が用いられる電気化学装置は、優れた高温高圧下のサイクル性能と保存性能を有する。
【図面の簡単な説明】
【００１１】
【図１】Ａ２化合物の核磁気共鳴炭素スペクトルである。
【図２】Ａ８化合物の核磁気共鳴炭素スペクトルである。
【図３】Ａ１３化合物の核磁気共鳴炭素スペクトルである。
【発明を実施するための形態】
【００１２】
以下、本願発明の目的、技術方案及び有益な技術的効果がより明確にするために、実施例を参照しながら本願発明を詳細に説明する。なお、本明細書に記載の実施例は、本願を限定するつもりではなく、本願発明を説明するためのものに過ぎないと理解すべきである。実施例における配合組成、割合などは、効果に実質的な影響を与えない限り、実際の状況に応じて選択することができる。
【００１３】
以下、本願実施例に係る電解液および電池を詳細に説明する。
【００１４】
まず、本願の第１の発明に係る電解液について説明する。本願発明の電解液は、液体電解液であってもよく、固体電解液であってもよい。ここで、液体電解液の実施態様を挙げて本願発明をさらに説明する。
【００１５】
本願発明の実施例の第１態様は、有機溶剤、電解質塩、及び添加剤を含む電解液を提供する。前記添加剤は、添加剤Ａ、添加剤Ｂと添加剤Ｃを含み、添加剤Ａはポリシアノ基含有６員窒素ヘテロ環化合物から選択される少なくとも１種であり、添加剤Ｂはスルホン酸エステル化合物から選択される少なくとも１種であり、添加剤Ｃはハロゲンで置換された環状カーボネート化合物から選ばれる少なくとも１種である。
［添加剤Ａ］
【００１６】
添加剤Ａであるポリシアノ基含有６員窒素ヘテロ環化合物として、具体的に式Ｉ−１、式Ｉ−２又は式Ｉ−３で示される化合物から選ばれる少なくとも１種であってもよい。
【化２】
2019530959.tif 000004
［但し、Ｒ１、Ｒ２、Ｒ３、およびＲ４はそれぞれ独立に、水素、ハロゲン、置換あるいは無置換のＣ１〜Ｃ１２アルキル基、置換あるいは無置換のＣ１〜Ｃ１２アルコキシ基、置換あるいは無置換のＣ１〜Ｃ１２アミン基、置換あるいは無置換のＣ２〜Ｃ１２アルケニル基、置換あるいは無置換のＣ２〜Ｃ１２アルキニル基、置換あるいは無置換のＣ６〜Ｃ２６アリール基、置換あるいは無置換のＣ４〜Ｃ１２ヘテロ環基から選ばれるものである。
置換基はハロゲン、シアノ、Ｃ１〜Ｃ６アルキル基、Ｃ２〜Ｃ６アルケニル基、Ｃ１〜Ｃ６アルコキシ基から選ばれる少なくとも１種である。
ｘ、ｙ、ｚはそれぞれ独立に０〜８から選ばれる整数である。
ｍ、ｎ、ｋはそれぞれ独立に０〜２から選ばれる整数である。］
【００１７】
ポリシアノ基含有６員窒素ヘテロ環化合物は、その窒素原子が遷移金属に対して強い錯化作用を有するニトリル系の置換基を含むため、電解液に適用する場合、正極材料の表面に吸着された後で一層のぽくぽくした多孔性保護膜が生じることができ、リチウムイオンの正常な透過に影響を及ぼさずに正極材料表面と電解液との接触を遮断し、正極材料の表面活性を低減するとともに表面に副反応が大量に発生することを抑圧することができ、これによって、副生成物を減らし、ガス生成を抑圧する作用を奏する。
【００１８】
なお、本願におけるポリシアノ基含有６員窒素ヘテロ環化合物は、ニトリル化合物であるが、特殊な６員窒素複素環構造を有するため、そのシアノ基の成膜電位及び正極材料の表面上の成膜効果などに影響を及ぼすことができ、さらに電池系全体の電気化学性能を改善し、例えば、ガス生成を低減することと、高温高圧下のサイクル寿命を高めることなどができる。
【００１９】
（一）本願発明の実施例において、式Ｉ−１で示される化合物はポリシアノ基含有ピリミジン類化合物である。
式Ｉ−１で示される化合物の改良態様として、Ｒ１、Ｒ２、Ｒ３、およびＲ４はそれぞれ独立に、水素、ハロゲン、置換あるいは無置換のＣ１〜Ｃ６直鎖又は分岐鎖アルキル基、置換あるいは無置換のＣ５〜Ｃ９シクロアルキル基、置換あるいは無置換のＣ１〜Ｃ６アルコキシ基、置換あるいは無置換のＣ１〜Ｃ６アミン基、置換あるいは無置換のＣ２〜Ｃ６アルケニル基、置換あるいは無置換のＣ２〜Ｃ６アルキニル基、置換あるいは無置換のＣ６〜Ｃ１２アリール基、及び、置換あるいは無置換のＣ４〜Ｃ１２ヘテロ環基から選ばれるものであり、また、置換基はハロゲンから選ばれるものである。
【００２０】
式Ｉ−１で示される化合物の改良態様として、Ｒ１、Ｒ２、Ｒ３、およびＲ４はそれぞれ独立に、水素、ハロゲン、置換あるいは無置換のＣ１〜Ｃ３直鎖又は分岐鎖アルキル基、置換あるいは無置換のＣ５〜Ｃ７シクロアルキル基、置換あるいは無置換のＣ１〜Ｃ３アルコキシ基、置換あるいは無置換のＣ１〜Ｃ３アミン基、置換あるいは無置換のＣ２〜Ｃ３アルケニル基、置換あるいは無置換のＣ２〜Ｃ３アルキニル基、置換あるいは無置換のＣ６〜Ｃ８アリール基、及び、置換あるいは無置換のＣ４〜Ｃ７ヘテロ環基から選ばれるものであり、また、置換基はハロゲンから選ばれるものである。
【００２１】
ここで、アルキル基、アルケニル基、及びアルキニル基は、鎖状置換基であってもよく、環状置換基であってもよい。中でも、鎖状置換基は直鎖置換基と分岐置換基を含む。
【００２２】
式Ｉ−１で表される化合物において、ｘは、０〜６の整数から選択されることが好ましく、０〜４の整数から選択されることがより好ましい、１又は２から選択されることがさらに好ましい。ｙは、０〜６の整数から選択されることが好ましく、０〜４の整数から選択されることがより好ましく、１又は２から選択されることがさらに好ましい。
【００２３】
式Ｉ−１で示される化合物の改良態様として、Ｒ１及びＲ３は同一の基であり、好ましくは、Ｒ１、Ｒ３及びＲ４は同一の基である。
【００２４】
式Ｉ−１で示される化合物の改良態様として、Ｒ１及びＲ３は水素であり、好ましくは、Ｒ１、Ｒ３、及びＲ４はいずれも水素である。
【００２５】
式Ｉ−１で示される化合物の改良態様として、Ｒ１〜Ｒ４はいずれも水素である。あるいは、Ｒ１、Ｒ３、及びＲ４はいずれも水素であり、Ｒ２はハロゲン、置換あるいは無置換のＣ１〜Ｃ６直鎖又は分岐鎖アルキル基、及び、置換あるいは無置換のＣ１〜Ｃ６アルコキシ基から選ばれるものであり、置換基はハロゲンから選ばれるものであり、好ましくはフッ素である。
【００２６】
式Ｉ−１で示される化合物の改良態様として、式Ｉ−１で示される化合物は具体的に下記の化合物から選ばれるものであってもよいが、それらに限定されるものではない。
【化３】
2019530959.tif 000005
【００２７】
（二）本願の実施例において、式Ｉ−２で示される化合物はポリシアノ基含有ピペラジン類化合物である。
式Ｉ−２で示される化合物の改良態様として、Ｒ１、Ｒ２、Ｒ３、およびＲ４はそれぞれ独立に、水素、ハロゲン、置換あるいは無置換のＣ１〜Ｃ６直鎖又は分岐鎖アルキル基、置換あるいは無置換のＣ５〜Ｃ９シクロアルキル基、置換あるいは無置換のＣ１〜Ｃ６アルコキシ基、置換あるいは無置換のＣ１〜Ｃ６アミン基、置換あるいは無置換のＣ２〜Ｃ６アルケニル基、置換あるいは無置換のＣ２〜Ｃ６アルキニル基、置換あるいは無置換のＣ６〜Ｃ１２アリール基、及び、置換あるいは無置換のＣ４〜Ｃ１３ヘテロ環基から選ばれるものであり、置換基はハロゲンから選ばれるものである。
【００２８】
式Ｉ−２で示される化合物の改良態様として、Ｒ１、Ｒ２、Ｒ３、およびＲ４はそれぞれ独立に、水素、ハロゲン、置換あるいは無置換のＣ１〜Ｃ３直鎖又は分岐鎖アルキル基、置換あるいは無置換のＣ５〜Ｃ７シクロアルキル基、置換あるいは無置換のＣ１〜Ｃ３アルコキシ基、置換あるいは無置換のＣ１〜Ｃ３アミン基、置換あるいは無置換のＣ２〜Ｃ３アルケニル基、置換あるいは無置換のＣ２〜Ｃ３アルキニル基、置換あるいは無置換のＣ６〜Ｃ８アリール基、及び、置換あるいは無置換のＣ４〜Ｃ７ヘテロ環基から選ばれるものであり、置換基はハロゲンから選ばれるものである。
【００２９】
ここで、アルキル基、アルケニル基、及びアルキニル基は、鎖状置換基であってもよく、環状置換基であってもよい。中でも、鎖状置換基は直鎖置換基と分岐置換基を含む。
【００３０】
式Ｉ−２で示される化合物において、ｘは、０〜６の整数から選択されることが好ましく、０〜４の整数から選択されることがより好ましく、１又は２から選択されることがさらに好ましい。ｙは、０〜６の整数から選択されることが好ましく、０〜４の整数から選択されることがより好ましく、１又は２から選択されることがさらに好ましい。
【００３１】
式Ｉ−２で示される化合物の改良態様として、Ｒ１、Ｒ２、Ｒ３、及びＲ４のうちの少なくとも２つが同一の基であり、Ｒ１、Ｒ２、Ｒ３、及びＲ４のうちの少なくとも３つが同一の基であってもよい。
【００３２】
式Ｉ−２で示される化合物の改良態様として、Ｒ１、Ｒ２、Ｒ３及びＲ４のうちの少なくとも２つがは水素であり、Ｒ１、Ｒ２、Ｒ３、及びＲ４のうちの少なくとも３つが水素であってもよい。
【００３３】
式Ｉ−２で示される化合物の改良態様として、Ｒ１〜Ｒ４はいずれも水素である。あるいは、Ｒ１、Ｒ２、Ｒ３、及びＲ４のうちの少なくとも３つが水素であり、他の基はハロゲン、置換あるいは無置換のＣ１〜Ｃ６直鎖又は分岐鎖アルキル基、及び、置換あるいは無置換のＣ１〜Ｃ６アルコキシ基から選ばれるものであり、置換基はハロゲンから選ばれるものであり、好ましくはフッ素である。
【００３４】
式Ｉ−２で示される化合物の改良態様として、式Ｉ−２で示される化合物は具体的に下記の化合物から選ばれるものであってもよいが、それらに限定されるものではない。
【化４】
2019530959.tif 000006
【００３５】
（三）本願発明の実施例において、式Ｉ−３で示される化合物はポリシアノ基含有Ｓ−トリアジン類化合物である。
式Ｉ−３で示される化合物の改良態様として、Ｒ１、Ｒ２、およびＲ３はそれぞれ独立に、水素、ハロゲン、置換あるいは無置換のＣ１〜Ｃ６直鎖又は分岐鎖アルキル基、置換あるいは無置換のＣ５〜Ｃ９シクロアルキル基、置換あるいは無置換のＣ１〜Ｃ６アルコキシ基、置換あるいは無置換のＣ１〜Ｃ６アミン基、置換あるいは無置換のＣ２〜Ｃ６アルケニル基、置換あるいは無置換のＣ２〜Ｃ６アルキニル基、置換あるいは無置換のＣ６〜Ｃ１２アリール基、及び、置換あるいは無置換のＣ４〜Ｃ１３ヘテロ環基から選ばれるものであり、置換基はハロゲンから選ばれるものである。
【００３６】
式Ｉ−３で示される化合物の改良態様として、Ｒ１、Ｒ２、およびＲ３はそれぞれ独立に、水素、ハロゲン、置換あるいは無置換のＣ１〜Ｃ３直鎖又は分岐鎖アルキル基、置換あるいは無置換のＣ５〜Ｃ７シクロアルキル基、置換あるいは無置換のＣ１〜Ｃ３アルコキシ基、置換あるいは無置換のＣ１〜Ｃ３アミン基、置換あるいは無置換のＣ２〜Ｃ３アルケニル基、置換あるいは無置換のＣ２〜Ｃ３アルキニル基、置換あるいは無置換のＣ６〜Ｃ８アリール基、および、置換あるいは無置換のＣ４〜Ｃ７ヘテロ環基から選ばれるものであり、置換基はハロゲンから選ばれるものである。
【００３７】
ここで、アルキル基、アルケニル基、及びアルキニル基は、鎖状置換基であってもよく、環状置換基であってもよい。中でも、鎖状置換基は直鎖置換基と分岐置換基を含む。
【００３８】
式Ｉ−３で表される化合物において、ｘは、０〜６の整数から選択されることが好ましく、０〜４の整数から選択されることがより好ましく、１又は２から選択されることがさらに好ましい。ｙは、０〜６の整数から選択されることが好ましく、０〜４の整数から選択されることがより好ましく、１又は２から選択されることがさらに好ましい。
【００３９】
式Ｉ−３で示される化合物の改良態様として、Ｒ１、Ｒ２、及びＲ３のうちの少なくとも２つが同一の基である。
【００４０】
式Ｉ−３で示される化合物の改良態様として、Ｒ１、Ｒ２、及びＲ３のうちの少なくとも２つが水素である。
【００４１】
式Ｉ−３で示される化合物の改良態様として、Ｒ１、Ｒ２、及びＲ３はいずれも水素である。あるいは、Ｒ１、Ｒ２、及びＲ３のうちの少なくとも２つが水素であり、他の基はハロゲン、置換あるいは無置換のＣ１〜Ｃ６直鎖又は分岐鎖アルキル基、及び、置換あるいは無置換のＣ１〜Ｃ６アルコキシ基から選ばれるものであり、置換基はハロゲンから選ばれるものであり、好ましくはフッ素である。
【００４２】
式Ｉ−３で示される化合物の改良態様として、式Ｉ−３で示される化合物は具体的に下記の化合物から選ばれるものであってもよいが、それらに限定されるものではない。
【化５】
2019530959.tif 000007
【００４３】
本願の実施例の電解液の改良態様として、ポリシアノ基含有６員窒素ヘテロ環化合物は下記の化合物から選ばれるものであってもよいが、それらに限定されるものではない。
【化６】
2019530959.tif 000008
【００４４】
本願の実施例の電解液の改良態様として、添加剤Ａの前記電解液における質量百分率は０．００１％〜１０％である。添加剤Ａの含有量は低すぎると、電解液に対する改善効果が顕著でない。添加剤Ａの含有量は高すぎると、その形成された錯体層は厚さが大きすぎ、さらに正負極インピーダンスを大幅に増加させ、電池の性能を劣化させる。
【００４５】
本願発明の実施例において、電解液に含まれる添加剤Ａの質量百分率の範囲の上限は１０％、９％、８％、７％、６％、５％、４．５％、４％、３．５％、３％、２％、１．５％、１．２％、１．０％から選択することができ、その下限は０．００１％、０．００５％、０．０１％、０．０５％、０．１％、０．３％、０．５％、０．６％、０．８％、０．９％から選択することができる。
【００４６】
より好ましくは、電解液に含まれる添加剤Ａの質量百分率は０．０１％〜６％であり、さらに好ましくは０．１％〜３．５％である。
［添加剤Ｂ］
【００４７】
添加剤Ｂとしてのスルホン酸エステル化合物は、スルトン化合物、ジスルホン酸エステル化合物から選ばれる少なくとも１種である。添加剤Ｂは、比較的に高い還元電位を有するため、黒鉛電極の表面に優先して還元可能であり、生成物における硫黄含有分子が黒鉛表面の触媒活性点に吸着してより安定なＳＥＩ膜を形成し、これにより電解液の還元分解を効果的に減らして負極の副反応の発生を減少する。
具体的に、スルトン化合物は、式ＩＩ−１で示される化合物から選ばれる少なくとも１種である。
【化７】
2019530959.tif 000009
【００４８】
ここで、Ｒ２１は置換あるいは無置換のＣ１〜Ｃ６アルキレン基、置換あるいは無置換のＣ２〜Ｃ６アルケニレン基から選ばれるものであり、置換基は、ハロゲン、Ｃ１〜Ｃ３アルキル基及びＣ２〜Ｃ４アルケニル基から選ばれるものである。
【００４９】
さらに、Ｒ２１は置換あるいは無置換のＣ１〜Ｃ４アルキレン基、置換あるいは無置換のＣ２〜Ｃ４アルケニレン基から選ばれるものであり、置換基は、ハロゲン、Ｃ１〜Ｃ３アルキル基、Ｃ２〜Ｃ４アルケニル基から選ばれるものであることが好ましい。
【００５０】
具体的に、スルトン化合物は、１,３−プロパンスルトン（ＰＳと略称する）、１,３−プロピレンスルトン（ＰＥＳと略称する）から選ばれる少なくとも１種であり、具体的な構造式は、以下のようになる。
【化８】
2019530959.tif 000010
【００５１】
具体的に、ジスルホン酸エステル化合物は、式ＩＩ―２で示される化合物から選ばれる少なくとも１種である。
【化９】
2019530959.tif 000011
ただし、Ｒ２２、Ｒ２３、Ｒ２４、Ｒ２５は、それぞれ独立に水素、ハロゲン、置換あるいは無置換のＣ１〜Ｃ１０アルキル基、置換あるいは無置換のＣ２〜Ｃ１０アルケニル基から選ばれるものであり、置換基は、ハロゲン、Ｃ１〜Ｃ３アルキル基、Ｃ２〜Ｃ４アルケニル基から選ばれるものである。
【００５２】
より好ましくは、Ｒ２２、Ｒ２３、Ｒ２４、Ｒ２５は、それぞれ独立に水素、ハロゲン、置換あるいは無置換のＣ１〜Ｃ６アルキル基、置換あるいは無置換のＣ２〜Ｃ６アルケニル基から選ばれるものであり、置換基は、ハロゲン、Ｃ１〜Ｃ３アルキル基、Ｃ２〜Ｃ４アルケニル基から選ばれるものである。
メチレンジスルホネート化合物は、メチレンメタンジスルホン酸エステル（ＭＭＤＳと略称する）から選ばれるものである。
【化１０】
2019530959.tif 000012
メチレンジスルホネート化合物は、更に、３−メチル−メチレンメタンジスルホン酸エステル及び以下の構造式の１種或いは複数種から選ばれるものであってもよい。
【化１１】
2019530959.tif 000013
【００５３】
本願発明の実施例の電解液の改良態様として、電解液における添加剤Ｂの質量百分率は０．１％〜１０％である。添加剤Ｂは含有量が低すぎると、電解液に対する改善効果が顕著でない。添加剤Ｂは含有量が高すぎると、形成されたＳＥＩ膜は厚さが大きすぎ、セルのサイクル容量維持率に影響を及ぼし、電池の性能を劣化させる。
【００５４】
本願発明の実施例において、電解液における添加剤Ｂの質量百分率の範囲の上限は１０％、９％、８％、７％、６％、５％、４．５％、４％、３．５％、３％、２％、１．８％から選ばれるものであってもよく、その下限は０．１％、０．２５％、０．３％、０．５％、０．６％、０．８％、０．９％、１．０％、１．２％、１．５％から選ばれるものであってもよい。
【００５５】
より好ましくは、電解液における添加剤Ｂの百分率は０．５％〜７％であり、さらに好ましくは１％〜４％である。
［添加剤Ｃ］
【００５６】
本願発明の実施例の電解液において、さらに添加剤Ｃとして他の添加剤を添加してもよい。添加剤Ｃは、ハロゲンで置換された環状カーボネート化合物から選ばれるものであってもよい。添加剤Ｃにおける不飽和結合は、緻密な負極ＳＥＩ膜の形成に一層有利になり、負極と電解液との接触を阻止し、副反応の発生を顕著的に減らす。
【００５７】
具体的に、ハロゲンで置換された環状カーボネート化合物は、式ＩＩＩで示される化合物から選ばれる少なくとも１種であってもよい。
【化１２】
2019530959.tif 000014
【００５８】
ここで、Ｒ３１はハロゲンで置換されたＣ１〜Ｃ６アルキレン基、ハロゲンで置換されたＣ２〜Ｃ６アルケニレン基から選ばれるものである。
【００５９】
さらに好ましくは、Ｒ３１はハロゲンで置換されたＣ１〜Ｃ４アルキレン基、ハロゲンで置換されたＣ２〜Ｃ４アルケニレン基から選ばれるものである。
【００６０】
ハロゲンで置換された環状カーボネート化合物は、以下の化合物から選ばれる少なくとも１種であり、具体的な構造式が下記のようになる。
【化１３】
2019530959.tif 000015
【００６１】
本願発明の実施例の電解液の改良態様として、電解液における添加剤Ｃの質量百分率は０．１％〜１０％である。添加剤Ｃは含有量が低すぎると、電解液に対する改善効果が顕著でない。添加剤Ｃは含有量が高すぎると、形成されたＳＥＩ膜は厚さが大きすぎ、セルのサイクル容量維持率に影響を及ぼし、電池の性能にも影響する。
【００６２】
本願発明の実施例において、電解液における添加剤Ｃの質量百分率の範囲の上限は１０％、９％、８％、７％、６％、５％、４．５％、４％、３．５％、３％、２％、１．８％から選ばれるものであってもよく、その下限は０．１％、０．２％、０．２５％、０．３％、０．５％、０．６％、０．８％、０．９％、１．０％、１．２％、１．５％から選ばれるものであってもよい。
【００６３】
より好ましくは、電解液における添加剤Ｃの百分率は０．５％〜６％であり、さらに好ましくは１％〜４％である。
【００６４】
本願発明の実施例の式Ｉ−１、式Ｉ−２又は式Ｉ−３で示された一般式における基について、下記のように説明する。
【００６５】
炭素数１〜１２のアルキル基について、該アルキル基は鎖状アルキル基であってもよく、シクロアルキル基であってもよい。シクロアルキル基の環に位置する水素がアルキル基で置換されてもよい。前記アルキル基における炭素数の下限は１、２、３、４、または５であることが好ましく、その上限は３、４、５、６、８、１０、または１２であることが好ましい。好ましくは、炭素数１〜１０のアルキル基から選ばれ、より好ましくは、炭素数１〜６の鎖状アルキル基や炭素数３〜８のシクロアルキル基から選ばれ、さらに好ましくは、炭素数１〜４の鎖状アルキル基や炭素数５〜７のシクロアルキル基から選ばれる。アルキル基の例として、具体的に、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ネオペンチル、ヘキシル、２−メチル−ペンチル、３−メチル−ペンチル、１，１，２−トリメチル−プロピル、３，３−ジメチル−ブチル、ヘプチル、２−ヘプチル、３−ヘプチル、２−メチルヘキシル、３−メチルヘキシル、イソヘプチル、オクチル、ノニル、及び、デシルが挙げられる。
【００６６】
前記炭素数１〜１２のアルキル基は酸素原子を含む場合、アルコキシ基であってもよい。好ましくは、炭素数１〜１０のアルコキシ基から選ばれ、より好ましくは、炭素数１〜６のアルコキシ基から選ばれ、炭素数１〜４のアルコキシ基から選ばれる。アルコキシ基の例として、具体的に、メトキシ、エトキシ、ｎ−プロポキシ、イソプロポキシ、ｎ−ブトキシ、ｓｅｃ−ブトキシ、ｔｅｒｔ−ブトキシ、ｎ−ペンチルオキシ、イソペンチルオキシ、シクロペンチルオキシ、及びシクロヘキシルオキシが挙げられる。
【００６７】
炭素数２〜１２のアルケニル基は環状アルケニル基であってもよく、鎖状アルケニル基であってもよい。また、アルケニル基における二重結合の数は１つであることが好ましい。前記アルケニル基における炭素数の下限は３、４、または５であることが好ましく、その上限は３、４、５、６、８、１０、または１２であることが好ましい。好ましくは、炭素数２〜１０のアルケニル基から選ばれ、より好ましくは、炭素数２〜６のアルケニル基が選ばれ、さらに好ましくは、炭素数２〜５のアルケニル基が選ばれる。アルケニル基の例として、具体的に、ビニル、アリル、イソプロペニル、ペンテニル、シクロへキセニル基、シクロヘプテニル基、及びシクロオクテニル基が挙げられる。
【００６８】
炭素数１〜１２のアミン基は
【化１４】
2019530959.tif 000016
又は
【化１５】
2019530959.tif 000017
から選ばれるものであり、ここで、Ｒ’、Ｒ”は炭素数１〜１２のアルキル基である。
【００６９】
炭素数２〜１２のアルキニル基は環状アルキニル基であってもよく、鎖状アルキニル基であってもよい。また、アルキニル基における三重結合の数は１つであることが好ましい。前記アルキニル基における炭素数の下限は３、４または５であることが好ましく、その上限は３、４、５、６、８、１０または１２であることが好ましい。好ましくは、炭素数２〜１０のアルキニル基から選ばれ、より好ましくは、炭素数２〜６のアルキニル基から選ばれ、さらに好ましくは、炭素数２〜５のアルキニル基が選ばれる。アルケニル基の例として、具体的に、エチニル、プロパルギル、イソプロピニル、ペンチニル、シクロヘキシニル、シクロへプチニル、及びシクロオクチニルが挙げられる。
【００７０】
炭素数６〜２６のアリール基としては、例えば、フェニル基、フェニルアルキル基、ビフェニル基などのフェニル基を少なくとも１つ含むアリール基、又は、ナフチル基、アントリル基、フェナントレニル基などの縮合環芳香族炭化水素基であってもよく、前記ビフェニル基と縮合環芳香族炭化水素基は、さらにアルキル基又はアルケニル基で置換されてもよい。好ましくは、炭素数６〜１６のアリール基から選ばれ、より好ましくは、炭素数６〜１４のアリール基から選ばれ、さらに好ましくは、炭素数６〜９のアリール基から選ばれる。アリール基の例として、具体的に、フェニル基、ベンジル基、ビフェニル基、ｐ−トリル基、ｏ−トリル基、及びｍ−トリル基が挙げられる。
【００７１】
炭素数４〜１２はヘテロ環基は、ヘテロ原子が酸素原子、窒素原子、硫黄原子、リン原子、ホウ素原子などから選ばれてもよく、ヘテロ環は脂肪族ヘテロ環又は芳香族ヘテロ環であってもよく、５員ヘテロ環化合物、６員ヘテロ環化合物、及びベンゾヘテロ環化合物であってもよい。好ましくは、炭素数４〜１０のヘテロ環基から選ばれ、より好ましくは、炭素数４〜７のヘテロ環基から選ばれる。具体的に、フリル基、チエニル基、ピロリル基、チアゾリル基、イミダゾリル基、ピリジル基、ピラジニル基、ピリミジニル基、ピリダジニル基、インドリル基、キノリン基などから選ばれることができる。
【００７２】
ハロゲンはフッ素、塩素、及び臭素から選ばれるものであり、フッ素であることが好ましい。
【００７３】
本願発明の実施例における式ＩＩ−１、式ＩＩ−２、式ＩＩＩで示される一般式における基について、下記のように説明する。
【００７４】
炭素数１〜６のアルキレン基は直鎖又は分岐鎖アルキレン基であり、前記アルキレン基における炭素数の下限は２又は３であることが好ましく、その上限は４、５又は６であることが好ましい。好ましくは、炭素数１〜４のアルキレン基から選ばれる。アルキレン基の例として、具体的に、メチレン基、エチレン基、プロピレン基、イソプロピレン基、ブチレン基、イソブチレン基、ｓｅｃ−ブチレン基、ペンチレン基、及びへキシレン基が挙げられる。
【００７５】
炭素数２〜６のアルケニレン基は直鎖又は分岐鎖アルケニレン基であり、アルケニル基における二重結合の数が１つであることが好ましい。前記アルケニレン基における炭素数の下限は３又は４であることが好ましく、その上限は３、４、５又は６であることが好ましい。好ましくは、炭素数２〜５のアルケニレン基から選ばれる。アルケニレン基の例として、具体的に、ビニレン基、アリレン（ａｌｌｙｌｅｎｅ）基、イソプロぺニレン基、ブテニレン基、及びぺテンニレン基が挙げられる。
【００７６】
炭素数１〜１０のアルキル基に関して、当該アルキル基は、鎖状アルキル基であってもよく、シクロアルキル基であってもよい。シクロアルキル基の環に位置する水素がアルキル基で置換されてもよい。前記アルキル基における炭素数は、下限が１、２、３または４であることが好ましく、上限が３、４、５、６または８であることが好ましい。好ましくは、炭素数１〜８のアルキル基が選ばれ、より好ましくは、炭素数１〜６の鎖状アルキル基や炭素数３〜８のシクロアルキル基が選ばれ、さらに好ましくは、炭素数１〜４的鎖状アルキル基や炭素数５〜７的シクロアルキル基が選ばれる。
【００７７】
炭素数２〜１０のアルケニル基は、シクロアルケニル基であってもよく、鎖状アルケニル基であってもよい。また、アルケニル基における二重結合の数は、１であることが好ましい。前記アルケニル基における炭素数は、下限値が３、４、５であることが好ましく、上限値が３、４、５、６、８であることが好ましい。好ましくは、炭素数２〜８のアルケニル基が選ばれ、より好ましくは、炭素数２〜６のアルケニル基が選ばれ、さらに好ましくは、炭素数２〜５のアルケニル基が選ばれる。
【００７８】
ハロゲンはフッ素、塩素、及び臭素から選ばれるものであり、フッ素であることが好ましい。
［有機溶剤］
【００７９】
本願発明の実施例の電解液において使用される有機溶剤は、好ましくは、環状カーボネート、鎖状エステル、ラクトン、エーテル、及びアミドから選択される１種又は２種以上が挙げられる。高温高圧下のサイクル性能と保存性能をさらに高めることから、環状カーボネートと鎖状カーボネートを含有するものが好ましい。
【００８０】
なお、「鎖状エステル」という用語は鎖状カーボネートと鎖状カルボン酸エステルを含む概念として使用される。
【００８１】
前記環状カーボネートとして、エチレンカーボネート（ＥＣと略称する）、プロピレンカーボネート（ＰＣと略称する）等の環状カーボネートから選ばれるものが挙げられる。
【００８２】
鎖状エステルとして、エチルメチルカーボネート（ＭＥＣと略称する）、メチルプロピルカーボネート（ＭＰＣと略称する）、メチルイソプロピルカーボネート（ＭＩＰＣと略称する）、メチルブチルカーボネート、及びエチルプロピルカーボネートから選ばれる１種又は２種以上の非対称鎖状カーボネート、ジメチルカーボネート（ＤＭＣと略称する）、ジエチルカーボネート（ＤＥＣと略称する）、ジプロピルカーボネート、及びジブチルカーボネートから選ばれる１種又は２種以上の対称鎖状カーボネート、ピバリン酸メチル、ピバリン酸エチル、ピバリン酸プロピルなどのピバリン酸エステル、プロピオン酸メチル、プロピオン酸エチル、酢酸メチル和酢酸エチルから選ばれる１種又は２種以上の鎖状カルボン酸エステルが好適に挙げられる。
【００８３】
その他の有機溶剤として、テトラヒドロフラン、２−メチルテトラヒドロフラン、１，４−ジオキサンなどの環状エーテル、１，２−ジメトキシエタン、１，２−ジエトキシエタン、１，２−ジブトキシエタンなどの鎖状エーテル、ジメチルホルムアミドなどのアミド、スルホランなどのスルホン、γ−ブチロラクトン、γ−バレロラクトン、α−アンゲリカラクトン等のラクトン等から選ばれる１種又は２種以上が好適に挙げられる。
［電解質塩］
【００８４】
本願発明において使用される電解質塩として、下記のリチウム塩が好適に挙げられる。
［Ｌｉ塩−１類］
【００８５】
ＬｉＰＦ６、ＬｉＢＦ４、ＬｉＡｓＦ６、ＬｉＳｂＦ６、ＬｉＰＦ４（ＣＦ３）２、ＬｉＰＦ３（Ｃ２Ｆ５）３、ＬｉＰＦ３（ＣＦ３）３、ＬｉＰＦ３（ｉｓｏ−Ｃ３Ｆ７）３、及びＬｉＰＦ５（ｉｓｏ−Ｃ３Ｆ７）から選ばれる１種又は２種以上の「ルイス酸とＬｉＦの錯塩」が好適に挙げられる。中でも、ＬｉＰＦ６、ＬｉＢＦ４、ＬｉＡｓＦ６が好ましく、ＬｉＰＦ６、ＬｉＢＦ４がより好ましい。
［Ｌｉ塩−２類］
【００８６】
ＬｉＮ（ＳＯ２Ｆ）２、ＬｉＮ（ＳＯ２ＣＦ３）２、ＬｉＮ（ＳＯ２Ｃ２Ｆ５）２、（ＣＦ２）２（ＳＯ２）２ＮＬｉ（環状）、（ＣＦ２）３（ＳＯ２）２ＮＬｉ（環状）、及びＬｉＣ（ＳＯ２ＣＦ３）３から選ばれる１種又は２種以上の「イミド化リチウム塩又はメチル化リチウム塩」が好適に挙げられる。中でも、ＬｉＮ（ＳＯ２Ｆ）２、ＬｉＮ（ＳＯ２ＣＦ３）２又はＬｉＮ（ＳＯ２Ｃ２Ｆ５）２が好ましく、ＬｉＮ（ＳＯ２Ｆ）２又はＬｉＮ（ＳＯ２ＣＦ３）２がさらに好ましい。
［Ｌｉ塩−３類］
【００８７】
ＬｉＳＯ３Ｆ、ＬｉＣＦ３ＳＯ３、ＣＨ３ＳＯ４Ｌｉ、Ｃ２Ｈ５ＳＯ４Ｌｉ、Ｃ３Ｈ７ＳＯ４Ｌｉ、トリフルオロ（（メチルスルホニル）オキシ）ホウ酸リチウム（ＬｉＴＦＭＳＢ）、及びペンタフルオロ（（メチルスルホニル）オキシ）リン酸リチウム（ＬｉＰＦＭＳＰ）から選ばれる１種又は２種以上の「Ｓ（＝Ｏ）２Ｏ構造を含有するリチウム塩」が好適に挙げられる。中でも、ＬｉＳＯ３Ｆ、ＣＨ３ＳＯ４Ｌｉ、Ｃ２Ｈ５ＳＯ４Ｌｉ又はＬｉＴＦＭＳＢが好ましい。
［Ｌｉ塩−４類］
【００８８】
ＬｉＰＯ２Ｆ２、Ｌｉ２ＰＯ３Ｆ、及びＬｉＣｌＯ４から選ばれる１種又は２種以上の「Ｐ＝Ｏ又はＣｌ＝Ｏ構造を含有するリチウム塩」が好適に挙げられる。中でも、ＬｉＰＯ２Ｆ２、Ｌｉ２ＰＯ３Ｆが好ましい。
［Ｌｉ塩−５類］
【００８９】
ビス［オキサラト−Ｏ，Ｏ’］ホウ酸リチウム（ＬｉＢＯＢ）、ジフルオロ［オキサラト−Ｏ，Ｏ’］ホウ酸リチウム、ジフルオロビス［オキサラト−Ｏ，Ｏ’］リン酸リチウム（ＬｉＰＦＯ）、及びテトラフルオロ［オキサラト−Ｏ，Ｏ’］リン酸リチウムから選ばれる１種又は２種以上の「シュウ酸塩錯体をアニオンとするリチウム塩」が好適に挙げられる。中でも、ＬｉＢＯＢ、ＬｉＰＦＯが好ましい。また、それらの１種又は２種以上を組み合わせて使用してもよい。
【００９０】
上記のリチウム塩において、ＬｉＰＦ６、ＬｉＰＯ２Ｆ２、Ｌｉ２ＰＯ３Ｆ、ＬｉＢＦ４、ＬｉＳＯ３Ｆ、トリフルオロ（（メチルスルホニル）オキシ）ホウ酸リチウム（ＬｉＴＦＭＳＢ）、ＬｉＮ（ＳＯ２Ｆ）２、ＬｉＮ（ＳＯ２ＣＦ３）２、ＬｉＮ（ＳＯ２Ｃ２Ｆ５）２、ビス［オキサラト−Ｏ，Ｏ’］ホウ酸リチウム（ＬｉＢＯＢ）、ジフルオロビス［オキサラト−Ｏ，Ｏ’］リン酸リチウム（ＬｉＰＦＯ）、及びテトラフルオロ［オキサラト−Ｏ，Ｏ’］リン酸リチウムから選ばれる１種又は２種以上が好ましく、ＬｉＰＦ６、ＬｉＢＦ４、ＬｉＳＯ３Ｆ、トリフルオロ（（メチルスルホニル）オキシ）ホウ酸リチウム（ＬｉＴＦＭＳＢ）、ＬｉＰＯ２Ｆ２、ＬｉＮ（ＳＯ２ＣＦ３）２、ＬｉＮ（ＳＯ２Ｆ）２、ビス［オキサラト−Ｏ，Ｏ’］ホウ酸リチウム（ＬｉＢＯＢ）、及びジフルオロビス［オキサラト−Ｏ，Ｏ’］リン酸リチウム（ＬｉＰＦＯ）から選ばれる１種又は２種以上がより好ましく、ＬｉＰＦ６がさらに好ましい。
［電解液の製造］
【００９１】
本願発明の実施例における電解液は、例えば、前記有機溶剤を混合し、その中に電解質塩、添加剤Ａ、添加剤Ｂ及び添加剤Ｃを添加する。
［ポリシアノ基含有６員窒素ヘテロ環化合物の合成］
（一）一般式Ｉ−１の化合物の製造
【００９２】
その反応方程式は以下のとおりである。
【化１６】
2019530959.tif 000018
【００９３】
具体的な製造プロセスは以下のとおりである。
１、迅速に撹拌しながら２０〜６０分間にわたって原料Ｐ−１に濃度３０〜４０％のＰ−２水溶液を滴下し、滴下が完了した後で１５〜３０ｈ（時間）迅速に撹拌し、７０〜９０℃のオイルバス中で３〜５ｈ還流撹拌し、発煙性無色粘調状液体の中間生成物Ｉ−１−１を得る。
【００９４】
２、続いてＫ２ＣＯ３、ＫＩ、無水アセトニトリルを添加し、固液混相になるように迅速に撹拌する。４０〜６０℃で原料Ｐ−３を迅速に添加し、１０〜２０ｈ撹拌し続けた後、室温まで冷却し、分離精製して式Ｉ−１で示された化合物を得る。
（二）一般式Ｉ−２の化合物の製造
【００９５】
その反応方程式は下記のとおりである。
【化１７】
2019530959.tif 000019
【００９６】
具体的な製造プロセスは下記のとおりである。
【００９７】
無水エタノールにおいて、無水炭酸ナトリウムと、原料Ｐ−４と、原料Ｐ−３とを混合し、２〜５ｈ撹拌しながら反応させる。熱エタノールで洗浄することを複数回繰り返して粗生成物を得、再結晶して式Ｉ−２で示された化合物を得る。
（三）一般式のＩ−３化合物の製造
【００９８】
その反応方程式は下記のとおりである。
【化１８】
2019530959.tif 000020
【００９９】
具体的な製造プロセスは下記のとおりである。
無水エタノールにおいて、無水炭酸ナトリウムと、原料Ｐ−５と、原料Ｐ−３とを混合し、２〜５ｈ撹拌しながら反応させる。熱エタノールで洗浄することを複数回繰り返して粗生成物を得て、再結晶して式Ｉ−３で示された化合物を得る。
【０１００】
合成例１：
【化１９】
2019530959.tif 000021
【０１０１】
１、迅速に撹拌しながら０．５ｈにわたって１，３−プロパンジアミンに濃度３７％のホルムアルデヒド水溶液を滴下し、滴下が完了した後で２０ｈ迅速に撹拌し、８０℃のオイルバス中で４ｈ還流撹拌し、発煙性無色粘調状液体の中間生成物であるヘキサヒドロピリミジンを得た。
【０１０２】
２、続いてＫ２ＣＯ３、ＫＩ、無水アセトニトリルを添加し、固液混相になるように迅速に撹拌した。０．５ｈにわたって６０℃でβ−クロロプロピオニトリルを迅速に添加し、１７ｈ撹拌し続けた後、室温まで冷却し、分離精製して式Ａ２で示された化合物を得た。
【０１０３】
核磁気共鳴炭素スペクトルは図１で示されている。
【０１０４】
合成例２：
【化２０】
2019530959.tif 000022
無水エタノールにおいて、無水炭酸ナトリウムと、ピペラジンと、β−クロロプロピオニトリルとを混合し、４ｈ撹拌しながら反応させた。熱エタノールで洗浄することを複数回繰り返して粗生成物を得、再結晶して式Ａ８で示された化合物を得た。
【０１０５】
核磁気共鳴炭素スペクトルは図２で示されている。
【０１０６】
合成例３：
【化２１】
2019530959.tif 000023
無水エタノールにおいて、無水炭酸ナトリウムと、１，３，５−ｓ−トリアジンと、クロロアセトニトリルとを混合し、４ｈ撹拌しながら反応させた。熱エタノールで洗浄することを複数回繰り返して粗生成物を得、再結晶して式Ａ１３で示された化合物を得た。
【０１０７】
核磁気共鳴炭素スペクトルは図３で示されている。
【０１０８】
次に、本願発明の実施例の２に係る電池について説明する。
【０１０９】
本願発明の実施例に係る電気化学装置は、正極シートと、負極シートと、正極シートと負極シートとの間に配置されたセパレータと、電解液とを含む。なお、本願発明の実施例の電気化学装置はリチウムイオン二次電池、リチウム一次電池又はリチウムイオンキャパシタであってもよい。
【０１１０】
電気化学装置はリチウムイオン二次電池である場合には、正極はリチウムイオンの吸蔵、放出可能な正極活物質を含み、負極はリチウムイオンの吸蔵、放出可能な負極活物質を含む。
【０１１１】
具体的に、電気化学装置はリチウムイオン二次電池である場合には、正極活物質はリチウムコバルト酸化物、リチウムニッケル酸化物、リチウムマンガン酸化物、リチウムニッケルマンガン酸化物、リチウムニッケルコバルトマンガン酸化物、リチウムニッケルコバルトアルミニウム酸化物、及び、これらのリチウム遷移金属酸化物にその他の遷移金属又は非遷移金属を添加してなる化合物から選ばれる１種又は複数種の混合物であってもよい。具体的に、層状リチウム含有酸化物、スピネル型リチウム含有酸化物、オリビン型リチウム含有リン酸塩化合物などを採用することができるが、これらの材料に限定されなく、リチウムイオン電池の正極活物質として用いられる従来公知の材料を使用することができる。これらの正極活物質は、１種を単独で、又は２種以上を組み合わせて使用することができる。負極活物質はソフトカーボン、ハードカーボン、人造黒鉛、天然黒鉛、シリコン、シリコン酸素化合物、シリコン炭素複合体、チタン酸リチウム、リチウムとの合金を形成できる金属などであってもよい。具体的に、炭素系負極、シリコン系負極、スズ系負極等を採用することができるが、これらの材料に限定されなく、リチウムイオン電池の負極活物質として用いられる従来公知の材料を使用することができる。これらの負極活物質は、１種を単独で、又は２種以上を組み合わせて使用することができる。
【０１１２】
具体的に、電気化学装置はリチウム一次電池である場合には、リチウム一次電池の負極材料は金属リチウム又はリチウム合金であり、リチウム一次電池の正極活物質に一般的に用いられるものとして、フッ化銅（ＣｕＦ２）、塩化銅（ＣｕＣｌ２）、塩化銀（ＡｇＣｌ）、ポリフルオロカーボン（（ＣＦ）４）などの固体ハロゲン化物、硫化銅（ＣｕＳ）、硫化鉄（ＦｅＳ）、二硫化鉄（ＦｅＳ２）などの固体硫化物、二酸化マンガン（ＭｎＯ２）、酸化銅（ＣｕＯ）、三酸化モリブデン（ＭｏＯ３）、五酸化バナジウム（Ｖ２Ｏ５）などの固体酸化物、クロム酸銀（Ａｇ２ＣｒＯ４）、ビスマス酸鉛（Ｐｂ２Ｂｉ２Ｏ５）などの固体酸素酸塩が挙げられる。
【０１１３】
電気化学装置はリチウムイオンキャパシタである場合には、リチウムイオンキャパシタの負極材料は黒鉛、ポリアセン系材料であり、正極材料は活性炭である。
【０１１４】
上記電気化学装置において、セパレータの具体的な種類は特に限定されず、例えば、ポリエチレン、ポリプロピレン、ポリフッ化ビニリデン、及び、これらの多層複合膜などの、従来の電池に用いられている任意のセパレータ材料を用いることができるが、これらに限定されるものではない。
【０１１５】
電解液は前記実施例の１に記載の電解液である。
【０１１６】
上記電気化学装置において、正極シートはさらに接着剤及び導電剤を含む。正極活物質、接着剤、及び導電剤を含む正極スラリーを正極集電体に塗布し、正極スラリーを乾燥させて正極シートを得る。同様に、負極活物質、接着剤、及び導電剤を含む負極スラリーを負極集電体に塗布し、負極スラリーを乾燥させて負極シートを得る。
【０１１７】
さらに、電気化学装置はリチウムイオン二次電池である場合には、本願の実施例の電気化学装置は充電カットオフ電圧が４．２Ｖ以上であり、即ち、４．２Ｖ〜４．９Ｖの範囲で動作し、さらに、４．３Ｖ〜４．８Ｖの範囲内で動作することも可能である。高電圧状態下では、正極材料の表面における遷移金属は、価数が高いほど、添加剤中のニトリル類の基とのクーロン相互作用が強くなり、すなわち、添加剤は対応する保護作用を大きく発揮することができる。
実施例
【０１１８】
本願発明の実施例の下記具体的な実施例は、リチウムイオン二次電池の実施例のみを示すが、本願発明の実施例はこれらに限定されない。
【０１１９】
以下にリチウムイオン二次電池（以下、リチウムイオン電池と略称する）の実施例に基づき、さらに本願発明を説明する。理解すべきこととして、これらの実施例は本願発明を説明するためのものに過ぎず、本願発明の範囲を限定するものではない。以下の実施例、比較例において使用される試薬、材料、及び装置は、特に断りのない限り、いずれも市販されている。
【０１２０】
電解液の調製：溶剤としてエチレンカーボネート（ＥＣと略称する）、エチルメチルカーボネート（ＥＭＣと略称する）、及びジエチルカーボネート（ＤＥＣと略称する）の混合液を採用し、中でも、ＥＣ、ＥＭＣ、ＤＥＣの重量比は１：１：１である。リチウム塩はＬｉＰＦ６であり、ＬｉＰＦ６の合計含有量は電解液の合計重量に対して１２．５％である。表１に示されている電解液組成に基づき添加剤を添加し、ここで添加剤の割合は電解液の合計重量に占める割合である。
【０１２１】
中でも、使用される添加剤は下記のとおりである。
【化２２】
2019530959.tif 000024
【０１２２】
正極シートの製造：正極活物質であるＬｉＣｏＯ２、接着剤であるＰＶＤＦ、導電剤であるアセチレンブラックを質量比９８：１：１で混合し、Ｎ−メチルピロリドンを添加し、安定して均一になるように真空撹拌機によって撹拌して正極スラリーを得た。正極スラリーを均一にアルミニウム箔に塗布し、該アルミニウム箔を室温で乾燥させた後、１２０℃の送風乾燥箱に移行して１ｈ乾燥させ、次に冷間プレスを行い、切断して正極シートを得た。
【０１２３】
負極シートの製造：負極活物質である黒鉛、導電剤であるアセチレンブラック、増粘剤であるカルボキシメチルセルロースナトリウム（ＣＭＣ）溶液、接着剤であるスチレンブタジエンゴムエマルジョンを質量比９７：１：１：１で混合し、脱イオン水を添加し、安定して均一になるように真空撹拌機によって撹拌して負極スラリーを得た。負極スラリーを均一に銅箔に塗布し、該銅箔を室温で乾燥させた後、１２０℃の送風乾燥箱に移行して１ｈ乾燥させ、次に冷間プレスを行い、切断して負極シートを得た。
【０１２４】
電池の製造：正極シート、負極シート、及びＰＰ／ＰＥ／ＰＰセパレータを捲回してセルを得、該セルを包装ケースに入れた後、電解液を注入し、さらに封口、静置、熱間／冷間プレス、化成、排気、容量テストなどの工程を順番に行い、リチウムイオン電池を得た。
【０１２５】
表１において、添加剤Ａ、添加剤Ｂ、添加剤Ｃの含有量は、電解液の合計重量に基づいて計算して得た重量百分率である。
【０１２６】
表１：電池１〜２８及び比較例における電解液の組成及び添加割合
【表１】
2019530959.tif 000025
中でも、「／」は当該添加剤を添加していないという意味である。
【０１２７】
リチウムイオン電池のサイクル容量維持率を用いてその高電圧、高温下のサイクル性能を評価し、リチウムイオン電池の厚さ膨張率を用いてその高温保存性能を評価した。電池１〜電池２８に対して、下記のようなテストを行った。
【０１２８】
（１）リチウムイオン電池の高電圧状況下でのサイクル性能テスト
２５℃で、リチウムイオン電池をまず１Ｃの定電流で電圧が４．３５Ｖになるまで充電し、さらに４．３５Ｖの定電圧で電流が０．０５Ｃになるまで充電した。次に１Ｃの定電流で電圧が３．０Ｖになるまで放電した。これを１つの充放電サイクル過程とし、今回の放電容量は初回サイクルの放電容量である。リチウムイオン電池を上記方法によって２００サイクル充放電テストを行い、２００サイクル目の放電容量を検出した。
【０１２９】
リチウムイオン電池の２００サイクル後の容量維持率（％）＝（リチウムイオン電池の２００サイクル目の放電容量／リチウムイオン電池の初回サイクルの放電容量）×１００％。
【０１３０】
（２）リチウムイオン電池の高温高電圧状況下でのサイクル性能テスト
４５℃で、リチウムイオン電池をまず１Ｃの定電流で電圧が４．３５Ｖになるまで充電し、さらに４．３５Ｖの定電圧で電流が０．０５Ｃになるまで充電した。次に１Ｃの定電流で電圧が３．０Ｖになるまで放電した。これを１つの充放電サイクル過程とし、今回の放電容量は初回サイクルの放電容量である。リチウムイオン電池を上記方法によって２００サイクル充放電テストを行い、２００サイクル目の放電容量を検出した。
【０１３１】
リチウムイオン電池の２００サイクル後の容量維持率（％）＝（リチウムイオン電池の２００サイクル目の放電容量／リチウムイオン電池の初回サイクルの放電容量）×１００％。
【０１３２】
（３）リチウムイオンの高温状況下での保存性能テスト
８５℃で、リチウムイオン電池をまず０．５Ｃの定電流で電圧が４．３５Ｖになるまで充電し、さらに４．３５Ｖの定電圧で電流が０．０５Ｃになるまで充電した。この時のリチウムイオン電池の厚さを測定してｈ０と記す。その後、リチウムイオン電池を８５℃の恒温箱に入れ、２４ｈ保存した後に取り出し、この時のリチウムイオン電池の厚さを測定してｈ１と記す。
【０１３３】
リチウムイオン電池の２４ｈ保存後の厚さ膨張率（％）＝［（ｈ１−ｈ０）／ｈ０］×１００％。
【０１３４】
表２：サイクル容量維持率及び厚さ膨張率の実験結果
【表２】
2019530959.tif 000026
【０１３５】
電池１−２８と比較例１との対比から分かるように、リチウムイオン電池の電解液に本願発明の添加剤の組み合わせを添加したことによってリチウムイオン電池の高電圧、高温下のサイクル性能及び高温保存性能を顕著に向上させることができる。
【０１３６】
電池１−９から分かるように、充電カットオフ電圧が４．３５Ｖである場合には、添加剤Ａの増加（０．００１％から１０％まで増加する）に伴い、セルは２５℃と４５℃でのサイクル容量維持率が最適に達した後に低下する傾向を示し、８５℃で２４ｈ保存したセルの膨張率が減少しつつある。
【０１３７】
これは、添加剤Ａ中のポリシアノ基含有６員窒素ヘテロ環分子が２つ又は複数のニトリル系の基を同時に備えているからである。これらのニトリル系の基中の窒素原子に含まれる非共有電子対は、正極材料の表面における遷移金属の３ｄ空軌道と強く錯形成することができ、正極の表面活性を低減させるとともに（特に高ＳＯＣ場合に）電解液と正極表面との直接接触を遮断する。これによって表面副反応が大きく減少し、副反応で消費されるリチウムイオンもそれに応じて減少する。すなわち、可逆リチウムイオンの消費速度が大きく低減し、最終的に現わせる実際の効果はサイクル容量維持率が大幅に向上することである。また、一部の表面副反応によりガスを生成することがあるため、表面副反応の減少はガス発生量の減少に繋がり、それにより高温下での電池の厚さ膨張効果を明らかに軽減する。
【０１３８】
添加剤Ａ中のシアノ基は、正極材料表面における遷移金属の他に、Ｌｉ＋とも錯形成することができる。そのため、添加剤Ａの添加量が多すぎると、過剰な添加剤Ａ（ＬＣＯ表面に吸着されたもの以外の部分）はＬｉ＋を消費し、セル内を循環するＬｉ＋を減少させる一方、電解液全体の粘度を上昇させ、イオン伝導度を低下させ、それによりセルのサイクル容量保持率を低下させる。添加剤Ａの添加量が少なすぎると、効果が顕著ではない。
【０１３９】
比較例２、比較例３、比較例４との対比から分かるように、添加剤Ａと添加剤Ｂと添加剤Ｃとを同時に添加することでセルの８５℃で保存の膨張率を効果的に低減させることができ、２５℃と４５℃でのサイクル性能を効果的に向上させることもできる。
【０１４０】
添加剤Ｂは、リチウムイオン電池の高温、高電圧でのサイクル性能及び高温保存性能を更に向上可能であり、ガス生成を更に減少する。その主な作用メカニズムは、添加剤Ａが正極の表面を安定化させ、正極の表面の副反応の発生を可能にするとともに、添加剤Ｂが比較的に高い還元電位を有するため、黒鉛電極の表面に優先して還元可能であり、生成物における硫黄含有分子が黒鉛表面の触媒活性点に吸着されてより安定なＳＥＩ膜を形成することで、電解液の還元分解を効果的に減らして負極の副反応の発生を減少することである。添加剤Ａと添加剤Ｂとは相乗的に作用し、リチウムイオン電池の性能を更に向上させる。添加剤Ｃの主な作用メカニズムは、下記のようになる。ハロゲンで置換された環状カーボネートは、優れた成膜添加剤であり、電解液における他の物質よりも優先してアノードで成膜でき、溶剤と溶剤化されたリチウムイオンとの黒鉛構造に対する破壊を阻止する。しかし、添加量が多すぎると、電池インピーダンスが増加してしまう。添加剤Ｃの添加量が少ないとき、顕著な改善がない。これは、成膜に関与する量が少なく過ぎて、明らかな作用を奏し難いからである。添加剤Ｃの添加量が多いとき、形成されたＳＥＩ膜の厚さが大きすぎるため、リチウムイオンの遷移速度を下げ、電池インピーダンスを増加させてひいてはリチウムの析出も引き起こす一方、多すぎる成膜反応が大量のリチウムイオンを消耗して不可逆容量を明らかに増加させ、電池性能を低下させてしまう。添加剤の量が４％であるとき、電気化学性能、例えば、高低温サイクル、高温保存、ガス生成等は、最良となる。
【０１４１】
以上のように、添加剤Ａ、添加剤Ｂ、及び添加剤Ｃの添加量はそれぞれ２％、３％、２％である場合、最適な相乗作用を達成する。
他の実施例
【０１４２】
上述した実施例における方法によって続けてリチウムイオン電池を製造した。それぞれの電解液の組成は表３に示すとおりである。
【０１４３】
表３において、添加剤Ａ、添加剤Ｂ及び添加剤Ｃの含有量は、電解液の合計重量に基づいて計算して得た重量百分率である。
【０１４４】
表３：電池２９〜４５における電解液の組成及び添加割合
【表３】
2019530959.tif 000027
【０１４５】
表３に示されている電解液を採用する電池２９〜４５は、高圧、高温条件下でのサイクル性能及び高温保存性能が電池５、１４及び１５と類似しており、文面の都合上から、重複する説明については省略する。
【０１４６】
上記説明書の記載及び教示に基づき、当業者はさらに上記実施形態に対して適切な変更及び修正を行うことができる。したがって、本願発明は上記記載や説明された具体的な実施形態に限定されるものではなく、本願発明に対していくつか修正及び変更を行ったものも本願の特許請求の範囲の保護範囲内に含まれるべきである。なお、本明細書においていくつかの特定の用語を用いるが、これらの用語は説明の便宜上のものであり、本願に対していかなる制限を構成するものではない。
【図１】
2019530959.tif 000036
【図２】
2019530959.tif 000037
【図３】
2019530959.tif 000038
【国際調査報告】
2019530959.tif 000039
2019530959.tif 000040
2019530959.tif 000041
2019530959.tif 000042